(57)【要約】  布帛が組み込まれる最終製品、特に床敷物からの望まれない臭気を除去するために臭気受容層を組み込んだタフテッド布帛。代替の態様において、本発明は、臭気受容層を組み込んだニードルパンチ布帛である。
2007508467.tif 000002
【特許請求の範囲】
【請求項１】
一次裏地層を通してタフトされたパイルの層、および
前記一次裏地層に取り付けられた臭気受容層
を備え、前記臭気受容層は、結合接着剤により保持された活性炭、活性チャコール、ゼオライト化合物およびそれらの組合せからなる群から選ばれる複数の臭気受容粒子を含む布帛。
【請求項２】
前記パイル層が、ナイロン、ポリエステル、アクリル、コットン、ウール、レーヨン、ポリプロピレン、およびそれらの組合せからなる群から選ばれる材料から形成されている請求項１に記載の布帛。
【請求項３】
前記一次裏地層が、ポリエステル、ポリプロピレン、ナイロン、アクリル、コットン、レーヨンおよびそれらの組合せからなる群から選ばれる材料から形成されている請求項１に記載の布帛。
【請求項４】
前記活性チャコールが、１００×１５０メッシュ通過の粒子サイズを有する請求項１に記載の布帛。
【請求項５】
前記活性チャコールが、５０×１００メッシュ通過の粒子サイズを有する請求項１に記載の布帛。
【請求項６】
前記結合接着剤が、熱可塑性フィルムである請求項１に記載の布帛。
【請求項７】
前記結合接着剤が、溶融性布帛内に含有されている請求項１に記載の布帛。
【請求項８】
前記パイル層が、複数の繊維から形成され、前記複数の繊維が、約０．１ｄｐｆ〜約１００ｄｐｆの範囲を有する請求項１に記載の布帛。
【請求項９】
前記複数の繊維が、約１〜約５０ｄｐｆの範囲を有する請求項８に記載の布帛。
【請求項１０】
前記パイル層が、常圧染色、ろうけつ染め、チェーン染色、クロス染色、高温染色、イングレイン、ジェット染色、マフ染色、パッド染色、後染め、プリント、リザーブ染色、ショートリカー染色、かせ染め、溶液染色、溶剤染色、先染め、熱定着、ユニオン染色、糸染め、スペース染色、加圧染色およびそれらの組合せからなる分の少なくとも１つにより着色されている請求項１に記載の布帛。
【請求項１１】
前記パイル層が、カットパイルタフティング、ループパイルタフティング、およびカットパイルタフティングとループパイルタフティングの組合せからなる群のうちの少なくとも１つにより形成されている請求項１に記載の布帛。
【請求項１２】
前記一次裏地層が、編構成、織構成、不織構成、およびそれらの組合せからなる群のうちの１つにより形成されている請求項１に記載の布帛。
【請求項１３】
パイルの層、
結合接着剤により保持された活性炭、活性チャコール、ゼオライト化合物およびそれらの組合せからなる群から選ばれる複数の臭気受容粒子を含み、前記パイル層に取り付けられた臭気受容層、および
前記臭気受容層に取り付けられた一次裏地層
を備える布帛。
【請求項１４】
前記パイル層が、ナイロン、ポリエステル、アクリル、コットン、ウール、レーヨン、ポリプロピレン、およびそれらの組合せからなる群から選ばれる材料から形成されている請求項１３に記載の布帛。
【請求項１５】
前記一次裏地層が、ポリエステル、ポリプロピレン、ナイロン、アクリル、コットン、レーヨンおよびそれらの組合せからなる群から選ばれる材料から形成されている請求項１３に記載の布帛。
【請求項１６】
前記活性チャコールが、１００×１５０メッシュ通過の粒子サイズを有する請求項１３に記載の布帛。
【請求項１７】
前記活性チャコールが、５０×１００メッシュ通過の粒子サイズを有する請求項１３に記載の布帛。
【請求項１８】
前記結合接着剤が、熱可塑性フィルムである請求項１３に記載の布帛。
【請求項１９】
前記結合接着剤が、溶融性布帛内に含有されている請求項１３に記載の布帛。
【請求項２０】
前記パイル層が、複数の繊維から形成され、前記複数の繊維が、約０．１ｄｐｆ〜約１００ｄｐｆの範囲を有する請求項１３に記載の布帛。
【請求項２１】
前記複数の繊維が、約１〜約５０ｄｐｆの範囲を有する請求項２０に記載の布帛。
【請求項２２】
前記パイル層が、常圧染色、ろうけつ染め、チェーン染色、クロス染色、高温染色、イングレイン、ジェット染色、マフ染色、パッド染色、後染め、プリント、リザーブ染色、ショートリカー染色、かせ染め、溶液染色、溶剤染色、先染め、熱定着、ユニオン染色、糸染め、スペース染色、加圧染色およびそれらの組合せからなる分の少なくとも１つにより着色されている請求項１３に記載の布帛。
【請求項２３】
前記パイル層が、カットパイルタフティング、ループパイルタフティング、およびカットパイルタフティングとループパイルタフティングの組合せからなる群のうちの少なくとも１つにより形成されている請求項１３に記載の布帛。
【請求項２４】
前記一次裏地層が、編構成、織構成、不織構成、およびそれらの組合せからなる群のうちの１つにより形成されている請求項１３に記載の布帛。
【請求項２５】
不織ウエブ、および
結合接着剤により保持された活性炭、活性チャコール、ゼオライト化合物およびそれらの組合せからなる群から選ばれる複数の臭気受容粒子を含み、前記不織ウエブにニードルパンチされた臭気受容層
を備える布帛。
【請求項２６】
前記活性チャコールが、１００×１５０メッシュ通過の粒子サイズを有する請求項２５に記載の布帛。
【請求項２７】
前記活性チャコールが、５０×１００メッシュ通過の粒子サイズを有する請求項２５に記載の布帛。
【請求項２８】
前記結合接着剤が、熱可塑性フィルムである請求項２５に記載の布帛。
【請求項２９】
前記結合接着剤が、溶融性布帛内に含有されている請求項２５に記載の布帛。
【請求項３０】
一次裏地層を通してタフトされたパイルの層、および
前記一次裏地層に取り付けられ、複数の臭気受容粒子を中に分散させて有する編織物層を含む臭気受容層
を備える床敷物。
【請求項３１】
前記パイル層が、ナイロン、ポリエステル、アクリル、コットン、ウール、レーヨン、ポリプロピレン、およびそれらの組合せからなる群から選ばれる材料から形成されている請求項３０に記載の床敷物。
【請求項３２】
前記一次裏地層が、ポリエステル、ポリプロピレン、ナイロン、アクリル、コットン、レーヨンおよびそれらの組合せからなる群から選ばれる材料から形成されている請求項３０に記載の床敷物。
【請求項３３】
前記臭気受容粒子が、活性炭、活性チャコール、ゼオライト化合物およびそれらの組合せからなる群から選ばれる請求項３０に記載の床敷物。
【請求項３４】
前記活性チャコールが、１００×１５０メッシュ通過の粒子サイズを有する請求項３３に記載の床敷物。
【請求項３５】
前記活性チャコールが、５０×１００メッシュ通過の粒子サイズを有する請求項３３に記載の床敷物。
【請求項３６】
前記有機受容粒子が、結合接着剤により保持されている請求項３０に記載の床敷物。
【請求項３７】
前記結合接着剤が、熱可塑性フィルムである請求項３６に記載の床敷物。
【請求項３８】
前記結合接着剤が、溶融性布帛内に含有されている請求項３６に記載の床敷物。
【請求項３９】
前記パイル層が、複数の繊維から形成され、前記複数の繊維が、約０．１ｄｐｆ〜約１００ｄｐｆの範囲を有する請求項３０に記載の床敷物。
【請求項４０】
前記複数の繊維が、約１〜約５０ｄｐｆの範囲を有する請求項３０に記載の床敷物。
【請求項４１】
前記パイル層が、常圧染色、ろうけつ染め、チェーン染色、クロス染色、高温染色、イングレイン、ジェット染色、マフ染色、パッド染色、後染め、プリント、リザーブ染色、ショートリカー染色、かせ染め、溶液染色、溶剤染色、先染め、熱定着、ユニオン染色、糸染め、スペース染色、加圧染色およびそれらの組合せからなる分の少なくとも１つにより着色されている請求項３０に記載の床敷物。
【請求項４２】
前記パイル層が、カットパイルタフティング、ループパイルタフティング、およびカットパイルタフティングとループパイルタフティングの組合せからなる群のうちの少なくとも１つにより形成されている請求項３０に記載の床敷物。
【請求項４３】
前記一次裏地層が、編構成、織構成、不織構成、およびそれらの組合せからなる群のうちの１つにより形成されている請求項３０に記載の床敷物。
【請求項４４】
少なくとも１の化学表面処理で処理されている請求項３０に記載の床敷物。
【請求項４５】
前記化学表面処理が、難燃剤、ＵＶ防止剤、耐水剤、耐汚染剤、着色剤、静電防止剤、抗微生物剤およびそれらの組合せからなる群から選ばれる請求項４４に記載の床敷物。
【発明の詳細な説明】
【発明の開示】
【０００１】
発明の背景
本発明は、タフテッド布帛およびニードルパンチ布帛に係り、より具体的には、臭気受容能を有するタフテッド布帛およびニードルパンチ布帛に関する。
【０００２】
従来のタフテッドおよびニードルパンチ床敷物は、これら床敷物の固有の消音特性、並びに魅力的な外観およびかかる床敷物についてのメンテナンスの容易さ故に、種々の設備に用いて望ましいものである。しかしながら、住居用および商業用のいずれのものでも、タフテッドおよびニードルパンチ床敷物は、臭気の貯蔵体として作用する。通常のほこりと汚れからの臭気に加え、これらの床敷物は、ヒトおよびペットからの臭気、並びにこぼれもの、煙、糸状菌および白カビから獲得される臭気を獲得することに非常に敏感である。
【０００３】
床敷物中のこれらの悪臭を撃退するためのクリーニング製品が存在するが、それらの製品は、典型的に、床敷物中に既に存在する臭気をマスクするか除去することに効果があるのみであり、臭気を防止することには効果的ではない。さらに、これらの製品は、典型的に、床敷物の表面に適用されるので、床敷物の表面の下に染み込んだ臭気についてはクリーニング製品は対処することが困難である。
【０００４】
したがって、床敷物中に組み込むことができる改善された臭気受容性布帛についてのニーズが存在する。
【０００５】
発明の概要
本発明のいくつかの側面の基本的な理解を提供するために、以下に、本発明の単純化された概要を提示する。この概要は、本発明の広範な概括ではない。本発明の鍵または重要な要素を同定したり、本発明の範囲を線引きしたりすることを意図するものではない。その唯一の目的は、本発明のいくつかの概念を、以後提示するより詳細な説明の序章として、単純化された形態で提示することである。
【０００６】
主要な側面に従うと、かつ簡単に述べると、本発明は、布帛が組み込まれる最終製品から望まれない臭気を除去するために臭気受容層を組み込んだタフテッド布帛である。代替の態様において、本発明は、臭気受容層を組み込んだニードルパンチ布帛である。
【０００７】
本発明の特徴の１つは、臭気受容層を伴って形成された布帛を使用することである。広幅織カーペット、タイルカーペット、エリアラグ（area rug）およびマットのような物品は、時折、水分または食べ物、汚れおよびペット由来のくずのような汚染物質により引き起こされ、ヒトの鼻に不快感を与える臭いを発生し得る。典型的に、これらの物品は、臭気受容能を持っていない。したがって、臭気受容層を組み込んだ布帛を用いることは有利であり、布帛が組み込まれる製品、および製品が置かれる環境をより快適かつ望ましいものとさせる。
【０００８】
本発明の他の特徴および利点は、以下に提示し、図面を参照する好ましい態様の詳細な説明を注意深く読むことにより当業者に明らかとなるであろう。
【０００９】
好ましい態様の詳細な説明：
図１は、本発明による布帛１０の１つの態様を示す。布帛１０は、パイルトップ層１２を含む。「パイル」は、布帛表面の全部または一部に、タフト、ループまたは他の直立糸（erect yarn）を導入することにより形成される布帛イフェクト（fabric effect）である。図示のように、パイル層１２は、臭気受容物質の層１６に取り付けられた一次裏地層１４を通してタフトされている。
【００１０】
本発明の布帛１０を製造するための種々の方法が存在するが、図１は、臭気受容層１６が一次裏地層１４の下側でタフト機２０に供給される方法を例示している。しかしながら、その代わりに、臭気受容層１６を、一次裏地層１４の上側に供給することができる。さらに、臭気受容層１６および一次裏地層１４は、タフト工程の前に、層同士を加熱されたカレンダーロール間でプレスするホットロールカレンダリングのような別の工程で互いに結合することができる。
【００１１】
図１に示すタフトのタイプはカットパイルタフトであるが、パイル層１２のタフトは、ループパイルタフト、またはカットパイルタフトとループパイルタフトとの組合せでもあり得る。好ましくは、パイル層１２を構成する糸は、ナイロン、ポリエステル、アクリル、コットン、ウール、レーヨン、ポリプロピレンまたはそれらの組合せのような材料で作られる。しかしながら、本発明は、これら列挙のものに加えて、他の好適な材料を用いることも企図している。パイル層１２の糸を形成するために使用される繊維は、モノフィラメントまたはマルチフィラメントのいずれかであり得る。さらに、繊維は、約０．１ｄｐｆ（フィラメント当たりのデニール）〜約１００ｄｐｆ、好ましくは約１〜約５０ｄｐｆの範囲を有し得る。最後に、パイルに使用される糸は、常圧染色、ろうけつ染め、チェーン染色（chain dyeing）、クロス染色、高温染色、イングレイン（ingrain）、ジェット染色、マフ染色、パッド染色、後染め、プリント、リザーブ染色（reserve dyeing）、ショートリカー染色（short-liquor dyeing）、かせ染め、溶液染色、溶剤染色、先染め、熱定着、ユニオン染色、糸染め、スペース染色、加圧染色およびそれらの組合せにより着色することができ、あるいは糸は自然のままの色であり得る。
【００１２】
一次裏地層１４は、編構成、織構成、不織構成、それらの組合せ等のいずれか既知の構成から形成され得る。さらに、裏地層１４の材料は、合成材料、天然材料、天然成分を用いた人工材料またはこれらのいずれかのブレンドで作ることができる。例としてのみであって、限定ではなく、裏地層１４に有用な典型的な材料は、ポリエステル、ポリプロピレン、ナイロン、アクリル、コットン、レーヨンまたはそれらの組合せである。しかしながら、裏地層１４の材料は、他のいずれもの好適な材料であり得、列挙したものに限定されるものではない。
【００１３】
臭気受容層１６は、臭気を引き付け、保持するための臭気受容剤１７を含有する。臭気受容剤１７は、臭気吸収剤および／または臭気吸着剤であり得る。臭気吸収剤は、臭気を受容し、その臭気を内部にトラップする。臭気吸着剤は、それが熱に供された場合、臭気が放出され得、該臭気吸着剤がさらなる使用のために更新（refresh）されるという追加の利点を有する。
【００１４】
臭気受容層１６の臭気受容剤１７は、好ましくは、活性炭もしくはチャコール、ゼオライト化合物等のような粒状臭気受容剤１７である。粒状臭気受容剤は、臭気物質を受容するためにより大きな表面積を提供する。本発明のために活性炭またはチャコールに変換され得る炭素質物質には、石炭（瀝青質）、ココナッツの殻、コークス、ピート、石油留分、木材チップ（のこぎりくず）等が含まれる。他の活性炭もしくはチャコールを生成するために使用できる他のより一般的でない物質には、自動車のタイヤ、サクランボの種、コーヒーかす、トウモロコシの穂軸、プラスチック廃棄物、下水汚泥、麦わら、スイレン等が含まれる。活性炭もしくはチャコールの性能は、典型的に、気孔サイズと表面積が大きいほど向上する。一般的に、粒子サイズが小さいほど、臭気受容剤の臭気受容能は良好である。使用を企図している１つの物質は、英国のパーフィケーション・プロダクツ（Purfication Products）により商品名ガーフィル（GARFIL）（商標）の下で市販されている活性炭チャコール製品である。１つの態様において、活性チャコールの形態にある臭気受容剤１７は、１００×１５０メッシュ通過の粒子サイズを有する。他の態様において、活性チャコールは、５０×１００メッシュ通過の粒子サイズを有する。
【００１５】
好ましくは、臭気受容層１６の臭気受容剤１７は、接着剤または結合剤１８により所定の位置に固定される。臭気受容剤１７を所定の位置に固定する接着剤または結合剤１８が熱可塑性フィルムまたは溶融性布帛であり得ることが企図されている。１つの態様において、接着剤または結合剤１８は、熱により活性化され得る熱可塑性接着剤のフィルムである。フィルムまたは溶融性基材接着剤を用いる１つの企図されたプラクティスによると、活性チャコールのような臭気受容剤１７は、図１に示すように、接着性フィルムまたは溶融性布帛内に配置させることができる。例えば、臭気受容層１６は、活性炭もしくはチャコールの粒子を分散させた熱可塑性接着剤のような接着結合剤を含む不織繊維質材料であり得る。そのような構成において、結合剤は、好ましくは、その教示を参照によりここに含める米国特許第５６７８２４７号に記載されている比較的低いガラス転移温度を有するいわゆる「ソフト結合剤（soft binder）」である。
【００１６】
図３および図４は、本発明の代替の態様を例示する。図１および図２に示す態様とこの代替の態様との唯一の違いは、布帛１０’が、タフトされているのではなく、ニードルパンチされていることである。タフテッド布帛を製造するための方法と同じように、臭気受容層１６’は、不織ウエブ３２の下側で、ニードルパンチ織機（needle-punching loom）３０に供給される。ニードルパンチ工程により、不織ウエブ３２と臭気受容層１６’は互いに一体化され、その結果、完成したニードルパンチ布帛１０となる。プロセスのこの段階で、ニードルパンチ布帛は、不織ウエブ３２を臭気受容層１６’によりよく結合させるために、ホットロールカレンダリングに供することができる。しかしながら、この追加の工程は、ニードルパンチ布帛１０’を達成するためには必要ない。またタフテッド布帛１０と同じように、最終的に製造されたニードルパンチ布帛１０’は、広幅織カーペット、タイルカーペット、エリアラグおよびマットのような製品中に組み込むことができる。
【００１７】
説明したように、本発明の１つの特有の特徴は、臭気受容層を含む布帛である。広幅織カーペット、タイルカーペット、エリアラグおよびマットのような物品は、時折、水分または食べ物、汚れおよびペット由来のくずのような汚染物質により引き起こされ、ヒトの鼻に不快感を与える臭いを発生し得る。典型的に、これらの物品は、臭気受容能を持っていない。したがって、臭気受容層を組み込んだ布帛を用いることは有利であり、布帛が組み込まれる製品、および製品が置かれる環境をより快適かつ望ましいものとさせる。
【００１８】
また、微生物もしくはカビの成長を阻害するために、「微生物阻害剤」としても知られるいわゆる「抗微生物剤」で布帛を処理し得ることも企図されている。そのような抗微生物剤は、典型的に、微生物の成長を妨げあるいは防止する銅、銀などのような金属系である。典型的な抗微生物剤は、ここに十分に記載されているかの如くその教示全体を参照により含めるデネスク（Denesuk）らへの米国特許第６１９６１５６号に特定されている。
【００１９】
所望の物理的性能特性を付与するために、他の化学表面処理も、単独で、あるいは互いに組み合わせて、または抗微生物剤と組み合わせて、使用し得ることが企図されている。例のみであって、限定でなく、そのような化学表面処理には、難燃剤、ＵＶ防止剤、耐水剤、耐汚染剤、着色剤、芳香剤、静電防止剤等の適用が含まれ得る。例えば、汚れ防止および撥水のために、ミネソタ・マイニング・アンド・マニュファクチャリング・カンパニーから入手し得るスコッチガード（SCOTCHGUARD）（登録商標）のようなフッ素化学品処理を、単独で、または他の表面化学処理と組み合わせて、布帛の外部表面に適用できることが企図されている。また、クリーニング操作中に布帛のクリーニング性を補助するために、汚れ解放剤（soil release agent）」を、単独で、または他の表面化学処理と組み合わせて、適用できることが企図されている。そのような汚れ解放剤の１つは、南カリホルニア州、スパータンバーグに事業所を有するミリケン・ケミカルにより、商品名ビザ（VISA）（登録商標）により市販されているものと信じられる。そのような汚れ解放剤は、また、初期の耐汚染性を改善し、いくつかの場合に有益であり得る水分吸上げを減少させるという追加の特徴を付与し得る。
【００２０】
最後に、特許請求の範囲の精神および範囲内に含まれることが意図されている本発明の多くの代替態様および変形例が存在する。
【図面の簡単な説明】
【００２１】
【図１】本発明の１つの態様による布帛の切欠側面図。
【図２】本発明の１つの態様による布帛を製造するための方法を示す概略図。
【図３】本発明の第１の代替態様による布帛の切欠側面図。
【図４】本発明の第１の代替態様による布帛を製造するための方法を示す概略図。
【符号の説明】
【００２２】
１０，１０’…布帛
１２…パイル層
１４…一次裏地層
１６，１６’…臭気受容層
１７…臭気受容剤
１８…接着剤または結合剤
２０…タフト機
３０…ニードルパンチ織機
３２…不織ウエブ
【図１】
2007508467.tif 000003
【図２】
2007508467.tif 000004
【図３】
2007508467.tif 000005
【図４】
2007508467.tif 000006
【国際調査報告】
2007508467.tif 000007